(57)【要約】  【課題】  アクリル樹脂で成形した義歯を、仕上げの研磨が必要がなく、綺麗に成形することにある。  【解決手段】  アクリル樹脂で成形した義歯１の表面にプライマー８を塗布し、その塗布した表面に液体ガラス９を所定の厚さに塗布して義歯を形成している。変成アクリル樹脂等のプライマー８を塗布して液体ガラス９を塗布することが好ましい。【選択図】  図１
2017131259.tif 000002
【特許請求の範囲】
【請求項１】
アクリル樹脂で成形した義歯の表面にプライマーを塗布し、その塗布した表面に液体ガラスを所定の厚さに塗布して義歯を形成したことを特徴とするアクリル樹脂の義歯。
【請求項２】
アクリル樹脂で成形した義歯の表面にセラミックス変成アクリル樹脂のプライマーを塗布したことを特徴とする請求項１に記載のアクリル樹脂の義歯。
【請求項３】
アクリル樹脂で成形した義歯の歯部の表面にプライマーを塗布したことを特徴とする請求項１に記載のアクリル樹脂の義歯。
【発明の詳細な説明】
【技術分野】
【０００１】
本発明は、歯科分野におけるアクリル樹脂の義歯に関するものである。
【背景技術】
【０００２】
近年の高齢化によって、義歯装着者が多くなってきていて、この義歯の製造法として射出成形法、押出成形法、圧縮成形法が行われている。これらは、いずれも所定の歯形形状に型取った石膏型をフラスコに内装して、所定の合成樹脂材の義歯充填材を射出、押出、賦型して成形するものである。
【０００３】
一般的に、義歯は、義歯床とこれに固定する歯部とで構成されている。通常、義歯床はアクリル樹脂やポリカーボネート等の樹脂で作成され、アクリル樹脂の場合には接着性の良さから同じアクリル樹脂の歯部が使用されている。
【０００４】
そして、このような義歯は、歯磨きで摩耗しやすく、食物残さ等が付着しやすい。そのため、義歯の表面に透明な重合型アクリル樹脂を被覆することが行なわれている。
【先行技術文献】
【特許文献】
【０００５】
【特許文献１】特開２００４−１６４１７号公報
【発明の開示】
【発明が解決しようとする課題】
【０００６】
しかし、上記義歯の透明な被膜は、審美性から表面を研磨して光沢を有するように処理されるので、研磨の手間がかかるとともに、耐久性に課題があり、改善されることが課題であった。
【課題を解決するための手段】
【０００７】
本発明は、上記のような点に鑑みたもので、上記の課題を解決するために、アクリル樹脂で成形した義歯の表面にプライマーを塗布し、その塗布した表面に液体ガラスを所定の厚さに塗布して義歯を形成したことを特徴とするアクリル樹脂の義歯を提供するにある。
【０００８】
また、アクリル樹脂で成形した義歯の表面に変成アクリル樹脂のプライマーを塗布したことを特徴とするアクリル樹脂の義歯を提供するにある。
【０００９】
さらに、アクリル樹脂で成形した義歯の歯部の表面にプライマーを塗布したことを特徴とするアクリル樹脂の義歯を提供するにある。
するにある。
【発明の効果】
【００１０】
本発明のアクリル樹脂の義歯は、請求項１のように、アクリル樹脂で成形した義歯の表面にプライマーを塗布し、その塗布した表面に液体ガラスを所定の厚さに塗布して義歯を形成したことによって、アクリル樹脂の義歯の表面に液体ガラスを皮膜でき、表面に光沢のある綺麗な、研磨して仕上げする必要のない、耐久性のあるアクリル樹脂の義歯を形成することができる。
【００１１】
また、請求項２のように、アクリル樹脂で成形した義歯の表面にセラミックス変成アクリル樹脂のプライマーを塗布したことによって、アクリル樹脂の義歯の表面に液体ガラスを強固に皮膜でき、表面に光沢のある綺麗な、研磨して仕上げする必要のない、耐久性のあるアクリル樹脂の義歯を形成することができる。
【００１２】
さらに、請求項３のように、アクリル樹脂で成形した義歯の歯部の表面にプライマーを塗布したことによって、アクリル樹脂の義歯の歯部の表面に液体ガラスを皮膜でき、歯部の表面に光沢のある綺麗な、研磨して仕上げする必要のないアクリル樹脂の義歯を形成することができる。
【図面の簡単な説明】
【００１３】
【図１】本発明の一実施例の下歯の義歯の正面図、
【図２】同上の成形材充填の説明用断面図、
【図３】同上の他の実施例の下歯の義歯の正面図。
【発明を実施するための形態】
【００１４】
本発明のアクリル樹脂の義歯は、アクリル樹脂で成形した義歯の表面にプライマーを塗布し、その塗布した表面に液体ガラスを所定の厚さに塗布して義歯を形成したことを特徴としている。
【００１５】
アクリル樹脂の義歯１は、図１は下歯を示すもので、図２のように所定の歯形を型取って所要の手続きにしたがって上下の石膏型の成形型２、３を製作し、この石膏型の成形型２、３に所要の人工歯４を装着して人工歯４を除いて所要の着色をしたアクリル樹脂の充填材５を充填して成形するようにしている。
【００１６】
義歯１は、図１のように義歯床６と歯部７を一体的に形成していて、これらの表面に所要のプライマー８を塗布し、乾燥したプライマー８に液体ガラス９を所要の厚さに塗布し、義歯１の表面に光沢のある綺麗な、研磨して仕上げする必要のないようにしている。
【００１７】
プライマー８は、小さな分子構造をもつ速乾性のものが好ましく、タイルや石材、セメント下地、ＦＲＰやステンレス等の基材に利用されるものが使用でき、エポキシ系、アクリル系、ウレタン系、シリコン樹脂系等の樹脂系、変成シリコン樹脂系、セラミックス変成樹脂等が適用でき、特にセラミックス変成樹脂、セラミックス変成アクリル樹脂、変成アクリル樹脂、ウレタン変成アクリル樹脂、アルキド変成アクリル樹脂、変成シリコン樹脂、シリコン変成アクリル樹脂が無機質の液体ガラス６との接着性が優れて、剥離強度を高められるので好ましい。
【００１８】
液体ガラス９は、二酸化珪素を主成分として常温で液体の状態になっていて、反応硬化剤、添加剤などを配合し、その反応により塗布して所定の時間が経過すると、常温で硬化して通常のガラスとなるものであり、耐熱性があって、硬質で、表面が緻密で密着性に優れたものである。
【００１９】
上記液体ガラス９は、上記プライマー８に対応して選択すのもので、稀釈剤、添加剤の調整で粘度として１００ｃＰ以上、好ましくは５００〜１０００ｃＰ位が１回の塗布で所要の１μｍ以上、好ましくは１０μｍ以上の厚さの光沢のある皮膜にできて望ましい。粘度が低いと複数回にわたって塗布しなければならなく、手間と時間がかかって好ましくない。所要の稀釈量の稀釈剤の添加、反応促進添加剤の添加で３〜１０分程度で硬化するようにできる。
【００２０】
このプライマー８や液体ガラス９の塗布方法としては、従来のように筆、刷毛で行うことができ、またハンドスプレーやスプレー缶を利用して被覆して塗布することができ、ハンドスプレーやスプレー缶を利用すると迅速に均一に塗布できる。
【００２１】
上記プライマー８としては、アクリル樹脂に接着性に優れたセラミックス変成樹脂、セラミックス変成アクリル樹脂、変成アクリル樹脂、ウレタン変成アクリル樹脂、アルキド変成アクリル樹脂や、変成シリコン樹脂、シリコン変成アクリル樹脂の変成シリコン樹脂系等が好ましく、その上面に液体ガラス９を塗布して、上記のように表面に光沢があって綺麗な、研磨して仕上げする必要がない、耐久性のよい義歯１を成形することができる。
【００２２】
上記では、義歯１の全面にプライマー８、液体ガラス９を塗布したが、図３のように義歯１の歯部７の表面にだけに塗布することができる。
【００２３】
その際、義歯１の歯部７の表面以外には、所定の形状に切断した粘着シート等のマスキング材でマスキングし、プライマー８、液体ガラス９を塗布するのが塗布しやすくて好ましい。
【００２４】
上記では、アクリル樹脂の接着性に優れたセラミックス変成樹脂、セラミックス変成アクリル樹脂、変成アクリル樹脂、変成シリコン樹脂等のプライマー８を塗布し、液体ガラス９を塗布したが、その他にも、所要のプライマー８を塗布して、上記のように表面に光沢があって綺麗な、研磨して仕上げする必要がない義歯を製作できるなど、上記した本発明の趣旨の範囲にもとづいて適宜の変形態様が適用可能である。
【実施例】
【００２５】
図１、図２は本発明の一実施例の義歯の成形を示すもので、図１は下歯の義歯１の実施例で、図２のように所定の歯形を型取って上下の石膏型の成形型２、３を製作して所要の着色をしたアクリル樹脂の充填材５を充填し、義歯床６と歯部７を一体的に形成している。
【００２６】
そして、その表面に速乾性の変成アクリル樹脂のプライマー８（ＮＫプライマー・株式会社日興製）を刷毛で２００ｇ／m2で均一状に塗布し、その乾燥したプライマー８の塗布面に速乾性の液体ガラス９（テリオスコートＮＰ・株式会社日興製）をイソプロピルアルコールで２倍に希釈して速乾性の１００ｃＰの粘性として刷毛で塗布した。
【００２７】
このようにしてアクリル樹脂の義歯１の表面にプライマー８を下塗りし、液体ガラス９を塗布して３０℃に加熱し、義歯１の表面に１０分程度の短時間で光沢のある１μｍ程の厚さに液体ガラス９を皮膜できた。
【００２８】
その結果、アクリル樹脂の義歯１の表面に、液体ガラス９が強固に接着でき、光沢のある綺麗な、研磨して仕上げする必要のない義歯１を成形することができた。
【００２９】
図３は本発明の他の実施例で、アクリル樹脂の義歯１の歯部７の表面以外には、所定の形状に切断した粘着シート等のマスキング材でマスキングし、上記のようにプライマー８、液体ガラス９を塗布したものである。
【００３０】
本実施例では、アクリル樹脂で成形した義歯１の歯部７の表面にプライマー８、液体ガラス９を皮膜し、歯部７の表面に光沢のある綺麗な、研磨して仕上げする必要のないアクリル樹脂の義歯を形成することができる。
【００３１】
なお、プライマー８、液体ガラス９の塗布方法としては、自動塗布装置や塗装ロボット等の自動塗布手段も使用可能であり、本発明の趣旨にもとづいて適宜に変更態様を実施することができる。
【産業上の利用可能性】
【００３２】
本発明は、歯科分野における義歯の成形に広く利用することができる。
【符号の説明】
【００３３】
１…義歯      ６…義歯床      ７…歯部      ８…プライマー      ９…液体ガラス
【図１】
2017131259.tif 000003
【図２】
2017131259.tif 000004
【図３】
2017131259.tif 000005
【手続補正書】
【提出日】平成28年1月26日(2016.1.26)
【手続補正１】
【補正対象書類名】特許請求の範囲
【補正対象項目名】請求項２
【補正方法】変更
【補正の内容】
【請求項２】
アクリル樹脂で成形した義歯の表面に変成アクリル樹脂のプライマーを塗布したことを特徴とする請求項１に記載のアクリル樹脂の義歯。
【手続補正２】
【補正対象書類名】明細書
【補正対象項目名】００１１
【補正方法】変更
【補正の内容】
【００１１】
また、請求項２のように、アクリル樹脂で成形した義歯の表面に変成アクリル樹脂のプライマーを塗布したことによって、アクリル樹脂の義歯の表面に液体ガラスを強固に皮膜でき、表面に光沢のある綺麗な、研磨して仕上げする必要のない、耐久性のあるアクリル樹脂の義歯を形成することができる。